(57)【特許請求の範囲】
【請求項１】
銅、銀、金、ニッケルおよび前記金属のいずれかと少なくとも１つの他の金属との合金からなる群から選択される金属１から作製された円形ワイヤをコーティングする方法であって、前記円形ワイヤは、金属１と異なり、ニッケル、銀、金、ルテニウム、白金、パラジウム、ロジウムおよび前記金属のいずれかと少なくとも１つの他の金属との合金からなる群から選択される金属２から作製されたシース層を有し、前記方法は、
（ａ）金属１から作製された、７５〜２００，０００μｍ２の範囲の断面積を有するとともに、１０〜５００μｍの範囲の最終的な直径を有する円形ワイヤを提供する工程と、
（ｂ）前記円形ワイヤのための入口開口を有する容器を提供する工程であって、前記入口開口の外形は、外装される前記円形ワイヤの外形に対応するか、または前記円形ワイヤの外形を少なくとも部分的に覆う、幅が２０μｍ以下の間隙を形成する、工程と、
（ｃ）前記円形ワイヤを前記入口開口に挿入する工程と、
（ｄ）金属１と異なる金属２から作製されたシース層の塗布に適した液体コーティング組成物を前記容器内に入れる工程と、
（ｅ）前記円形ワイヤを、前記液体コーティング組成物および前記容器を通る直線経路に誘導し、コーティングした円形ワイヤを前記容器から出す工程と、
（ｆ１）工程（ｅ）においてコーティングした前記円形ワイヤを乾燥させる工程または
（ｆ２）工程（ｅ）においてコーティングした前記円形ワイヤを熱処理に供する工程と
を含み、
（ｉ）前記液体コーティング組成物は、金属１から作製された基材への金属２の無電解塗布を可能にする組成物であり、または
（ｉｉ）前記円形ワイヤは陰極として配線され、前記液体コーティング組成物は、陰極として配線され、金属１から作製された基材が、金属２で電気めっきされることを可能にする、組成物である、方法。
【請求項２】
工程（ｅ）と（ｆ１）または（ｆ２）との間に前記円形ワイヤの中間の巻き取りを含まない、請求項１に記載の方法。
【請求項３】
工程（ａ）において提供される前記ワイヤは、その最終的な断面積を有する、請求項１に記載の方法。
【請求項４】
前記入口開口の縁を形成する材料は、金属１の硬度より硬い硬度を有する硬質材料である、請求項１に記載の方法。
【請求項５】
前記硬質材料はダイヤモンドまたはルビーである、請求項４に記載の方法。
【請求項６】
前記硬質材料は非導電性である、請求項４に記載の方法。
【請求項７】
伸線ダイスが、前記容器に前記入口開口を設けるための手段として使用される、請求項１に記載の方法。
【請求項８】
前記入口開口は円形であり、前記容器は、前記入口開口に対して外形において対称的に配置され、同時に、前記容器から出て行くコーティングされた円形ワイヤのための、前記入口開口と共通する回転軸を含む円形の出口開口を有する、請求項１に記載の方法。
【請求項９】
前記液体コーティング組成物における各円形ワイヤの増分の接触時間が、０．００５〜５０秒の範囲である、請求項１に記載の方法。
【請求項１０】
前記円形ワイヤは、前記容器および前記容器に存在する前記液体コーティング組成物を通って誘導されるとき、下から上への方向に配向する、請求項１に記載の方法。
【請求項１１】
前記円形ワイヤは、上向きに動く、請求項１０に記載の方法。
【請求項１２】
金属２から作製された前記シース層の厚さは、金属２の単層の厚さから５，０００ｎｍの範囲である、請求項１に記載の方法。
【請求項１３】
工程（ｆ１）による前記乾燥させる工程が、２０〜１５０℃の範囲の温度で行われる、請求項１に記載の方法。
【請求項１４】
工程（ｆ２）による前記熱処理が、１００〜８００℃の範囲の温度で行われる、請求項１に記載の方法。
【発明の詳細な説明】
【技術分野】
【０００１】
本発明は、第１の金属（＝金属１）から作製されたワイヤをコーティングすることによって、第２の金属（＝金属２）から作製されたシース層を有する、コア−シースワイヤを製造する方法に関する。
【背景技術】
【０００２】
金属コアおよびそのコアと異なり、概して十分な貴金属から作製された金属シースを有するコア−シースボンディングワイヤが、例えば特許文献１または特許文献２から知られている。電気ガルバニック堆積（ｅｌｅｃｔｒｏ−ｇａｌｖａｎｉｃ  ｄｅｐｏｓｉｔｉｏｎ）（電気めっき（ｅｌｅｃｔｒｏｐｌａｔｉｎｇ））が、シース層を製造する１つの方法として述べられている。
【先行技術文献】
【特許文献】
【０００３】
【特許文献１】米国特許出願公開第２００９／０１８８６９６Ａ１号
【特許文献２】欧州特許第２２２１８６１Ａ１号
【発明の概要】
【課題を解決するための手段】
【０００４】
金属２から作製されたシース層を有する、金属１から作製されたワイヤを製造する本発明による方法は、コーティング法である。さらに詳細には、本発明は、銅、銀、金、ニッケルおよび前記金属のいずれかと少なくとも１つの他の金属との合金からなる群から選択される金属１から作製されたワイヤをコーティングする方法であって、前記ワイヤは、金属１と異なり、ニッケル、銀、金、ルテニウム、白金、パラジウム、ロジウムおよび前記金属のいずれかと少なくとも１つの他の金属との合金からなる群から選択される金属２から作製されたシース層を有し、前記方法は、
（ａ）金属１から作製された７５〜２００，０００μｍ２の範囲の断面積を有するワイヤを提供する工程と、
（ｂ）前記ワイヤのための入口開口を有する容器を提供する工程であって、前記入口開口の外形は、外装される前記ワイヤの外形に対応するか、または前記ワイヤの外形を少なくとも部分的に覆う、幅が２０μｍ以下の間隙を形成する、工程と、
（ｃ）前記ワイヤを前記入口開口に挿入する工程と、
（ｄ）金属１と異なる金属２から作製されたシース層の塗布に適した液体コーティング組成物を前記容器内に入れる工程と、
（ｅ）前記ワイヤを、前記液体コーティング組成物および前記容器を通る直線経路に誘導し、コーティングしたワイヤを前記容器から出す工程と、
（ｆ１）工程（ｅ）においてコーティングした前記ワイヤを乾燥させる工程または
（ｆ２）工程（ｅ）においてコーティングした前記ワイヤを熱処理に供する工程と
を含み、
（ｉ）前記液体コーティング組成物は、金属１から作製された基材への金属２の無電解塗布を可能にする組成物であり、または
（ｉｉ）前記ワイヤは陰極として配線され、前記液体コーティング組成物は、陰極として配線され、金属１から作製された基材が、金属２で電気めっきされることを可能にする、組成物である、方法である。
【発明を実施するための形態】
【０００５】
本発明による方法の工程（ａ）において、７５〜２００，０００μｍ２の断面積を有し、金属１から作製されたワイヤが提供される。ワイヤの断面積は、例えば、矩形、楕円形または円形の形状、例えば円であってもよい。好ましくは、これは、例えば、１０〜５００μｍの範囲の直径を有する円形ワイヤに関する。
【０００６】
金属１は、銅、銀、金、ニッケルまたは前記金属のいずれかと少なくとも１つの他の金属との合金である。純粋な銅、銀、金またはニッケルの場合、これは、９９．０重量％〜９９．９９重量％の純度に関し、一方で、これに関して、合金は、主要成分の金属である銅、銀、金またはニッケルが、合金の５０重量％超から９９重量％未満を占めることを意味すると理解されるべきである。可能な合金化金属の例は、銅、銀、金、ニッケル、亜鉛、スズ、アンチモン、およびマンガンである。
【０００７】
この種類のワイヤは当業者に公知である。それらは、特に、金属１、すなわち、所望の純度の金属としてまたは所望の組成の金属合金として金属１を提供することによって製造され得、その金属１からワイヤ前駆体、例えば３〜３００ｍｍの範囲の直径を有する円形ワイヤ前駆体が一般的な手法において鋳造することによって製造され得る。続いてこの種類のワイヤ前駆体は、一般的な圧延、伸線および／またはアニール処理に供されて、工程（ａ）によって提供されるワイヤを最終的に形成することができる。
【０００８】
一般に、例えば補助物質および他の不純物が除去された、例えば脱脂されたおよび／または酸化物が除去された、混ざり物のない金属表面を有するワイヤを提供することが有益である。混ざり物のない金属表面を生成する方法は当業者に公知であり、詳細に説明する必要はなく、酸洗い処理、電解洗浄、および浸漬洗浄をここで例示目的のために述べる。
【０００９】
工程（ａ）において提供されるワイヤおよび／または円形ワイヤの断面積または直径はそれぞれ、その最終的な断面積および／または最終的な直径であってもよい。これは、特に、上記に指定した範囲、例えばワイヤの断面積の場合、７５〜２００，０００μｍ２、例えば７５〜２，０００μｍ２の範囲、および／または円形ワイヤの直径の場合、１０〜５００μｍ、例えば１０〜５０μｍの範囲の下端の断面積を有するワイヤまたは直径を有する円形ワイヤの場合である。その最終的な断面積または最終的な直径を既に有する金属１から作製されたワイヤおよび／または円形ワイヤ上に、金属２から作製されたシース層を塗布する能力は、特に、少なくともシース層の外面に対する損傷を防ぐ目的として本発明による方法の長所の１つである。さらに、ＥＢＳＤ（電子線後方散乱回折法）および／または電子顕微鏡によって可視化されるこの実施形態のシース層の粒子は、優先方向を含まないが、シース層の下に位置する金属１の粒状構造を形成する。
【００１０】
好ましい実施形態は、工程（ａ）において提供されるワイヤが最終的な断面積を有し、および／または円形ワイヤが最終的な直径を有する、本発明による方法を実施する。
【００１１】
指定した範囲、例えば、ワイヤの断面積について７００〜２００，０００μｍ２の範囲、円形ワイヤの直径について３０〜５００μｍの範囲の上端の断面積を有するワイヤまたは直径を有する円形ワイヤの場合、より小さい最終的な断面積および／またはより小さい最終的な直径までの減少を実施することが可能であり、同時に、工程（ｆ１）および／または（ｆ２）の完了後、例えば一般的な伸線により外装されるワイヤおよび／または円形ワイヤを伸長する。以前の段落に記載される状況と異なり、ＥＢＳＤおよび／または電子顕微鏡によって可視化されるシース層の粒子は、ワイヤの方向に伸長する配向および／または優先方向を示す。
【００１２】
通常、工程（ａ）において提供されるワイヤは巻き取り形態で提供される。
【００１３】
本発明による方法の工程（ｂ）において、工程（ａ）において提供される外装されるワイヤの外形に対応するか、またはワイヤ外形を少なくとも部分的、好ましくは完全に覆う、幅が２０μｍ以下、好ましくは１０μｍ以下の間隙を形成する入口開口を有する容器が提供される。部分的にワイヤ外形を覆う間隙は、ワイヤが入口開口の縁に接触するが、その外形全体と接触しないことを意味すると理解されるのに対して、ワイヤ外形を完全に覆う間隙は、ワイヤが入口開口と接触しないことを意味すると理解される。完全な間隙を形成することを参照すると、円周の間隙が、入口開口内に外装されるワイヤの中心の位置決めに対応する最大限で均一な幅を有することが好ましい。
【００１４】
金属１と異なる金属２から作製されたシース層を塗布するのに適した液体コーティング組成物の化学／物理的性質の調和した作用に起因して、上記で指定した間隙寸法は、特に工程（ｅ）の間、容器の十分な封止をもたらす。すなわち、液体コーティング組成物が漏出するのを防ぐ。
【００１５】
原則として、容器の材料の選択に関する制限はない。プラスチックが特に便宜的であることが証明されている。容器は基本的に任意の形状であってもよく、それは単に工程（ｅ）が実施できることだけを必要とする。特に、円筒の底面の中心に配置される入口開口を有する円筒容器が有益である。便宜上、入口開口の縁を形成する材料は、硬質材料、特に金属１の硬度より硬い硬度を有する材料である。例えば、硬質材料はダイヤモンドまたはルビーであってもよい。例えば、容器の入口開口を形成する対応するホールを有するダイヤモンドが使用されてもよい。さらに、材料、特に硬質材料は非導電性（導電率＜１０−８Ｓ／ｍ）であることが適切であり得る。例えばダイヤモンドまたはルビーは両方の性質を満たす。
【００１６】
容器に入口開口を備えるための手段として伸線ダイス（例えば、ＢＡＬＬＯＦＦＥＴ製）を使用することが特に有益であることは証明されている。例えば、線引のために使用されるような一般的な伸線ダイスが使用されてもよい。例えば、取り付けられる対応する外形のホールを含むダイヤモンドと共にチタンまたはステンレス鋼からなる伸線ダイスが使用されてもよい。
【００１７】
容器は開口され得る。一実施形態において、容器は、入口開口に対して外形において対称的に配置される出口開口を有し、同時に、容器から出て行くコーティングされたワイヤのための、すなわち、工程（ｅ）の過程で直線経路を通った後に容器から出て行くコーティングされたワイヤのための、入口開口と共通の回転軸を含み、特に、この配置は、ワイヤが容器を通って直線経路を通過できる、すなわち、曲がらず、湾曲せず、ねじれず、よじれずに通過でき、入口開口から出口開口まで最短経路で通過できることを意味すると理解される。入口開口および出口開口のこの配置は、主に、コーティング前後に接触がなく、ワイヤ表面に対する起こり得る機械的損傷がないことを確実にする。
【００１８】
これに関して、出口開口の外形は容器から出て行くコーティングされたワイヤの外形に対応し得るか、または出口開口の外形は、ワイヤの外形を少なくとも部分的、好ましくは完全に覆う、幅が２０μｍ以下の間隙を形成し得る。出口開口は入口開口と同じ手段で実装されてもよい。
【００１９】
本発明による方法の工程（ｃ）において、工程（ａ）において提供されたワイヤは、入口開口、好ましくは、ワイヤより大きな断面積および／または大きな外形を有する入口開口の場合、中心位置に挿入される。ワイヤの挿入により、上述の容器の十分な封止の基礎が提供される。
【００２０】
本発明による方法の工程（ｄ）において、金属１と異なる金属２から作製されたシース層の塗布に適した液体コーティング組成物が容器に入れられる。工程（ｃ）の後に工程（ｄ）を実施することが有益である。
【００２１】
本発明による方法の実施形態（ｉ）の場合、液体コーティング組成物は、金属１から作製された基材またはワイヤへの金属２の無電解塗布を可能にする組成物、すなわち、金属１の表面上へ、元素の金属形態で金属２の直接塗布を可能にする組成物である。金属２＝パラジウムおよび／または金を有するこの種類の組成物の例は、Ｕｍｉｃｏｒｅによって作製されたＰａｌｌｕｎａ（登録商標）ＩＰ１および／またはＳｃｈｌｏｔｔｅｒによって作製されたＳＬＯＴＯＧＯＬＤ１０である。
【００２２】
本発明による方法の実施形態（ｉｉ）の場合、液体コーティング組成物は、陰極として配線される金属１から作製された基材またはワイヤが金属２で電気めっきされるのを可能にする組成物、すなわち、金属１の表面上へ、元素の金属形態で金属２の直接塗布を可能にする組成物である。特に、これは、溶解塩（複数も含む）として金属２を含有する水性組成物に関し得る。金属２＝パラジウムを有するこの種類の組成物の例は、Ｕｍｉｃｏｒｅによって作製されたＰａｌｌｕｎａ（登録商標）４５８およびＰａｌｌｕｎａ（登録商標）ＡＣＦ８００ならびにＡｔｏｔｅｃｈによって作製されたＰａｌｌａｃｏｒ（登録商標）ＨＴである。金属２＝金を有するこの種類の組成物の例は、Ａｔｏｔｅｃｈによって作製されたＡｕｒｏｃｏｒ（登録商標）Ｋ２４  ＨＦならびにＵｍｉｃｏｒｅによって作製されたＡｕｒｕｎａ（登録商標）５５８およびＡｕｒｕｎａ（登録商標）５５９である。
【００２３】
加えられる液体コーティング組成物の量は工程（ｅ）の首尾良い実施を確実にするのに十分なものである。これに関して、容器は部分的または完全に充填されてもよい。
【００２４】
充填体積を維持するための設備を有する容器ならびに／または操作継続中の工程（ｅ）の間、液体コーティング組成物および／もしくはその成分の消費もしくは分配が補償され得るように大部分が一定の液体コーティング組成物の組成を提供することは有益であり得る。例えば、工程（ｅ）の間に分配される液体コーティング組成物を再利用するための設備および／または液体コーティング組成物もしくはその成分を再投与するための設備が使用されてもよい。
【００２５】
本発明による方法の工程（ｅ）において、工程（ｃ）で入口開口に挿入されたワイヤが、容器を通る直線経路を通過する。すなわち、曲がらず、湾曲せず、ねじれず、よじれずに通過し、したがって工程（ｄ）で容器に入れられた液体コーティング組成物も通過する。液体コーティング組成物を通過した後、ワイヤは、直線的でコーティングされた形態で、すなわち、金属２から作製されたシース層でコーティングされた形態で容器から出る。つまり、金属２は工程（ｅ）において金属２として直接塗布される。容器が出口開口を有する場合、その入口開口に対して外形において対称的に配置され、同時に、入口開口と共通した回転軸を含み、コーティングされたワイヤは出口開口を通して容器から出る。
【００２６】
液体コーティング組成物における通過するワイヤの接触時間またはさらに詳細には、各ワイヤの増分の接触時間は、例えば、０．００５〜５０秒、特に０．０１〜１０または０．０２〜５秒の範囲であり、これは、ワイヤが液体コーティング組成物を通って誘導される速度ならびにワイヤおよび／または各ワイヤの増分が液体コーティング組成物において移動する距離に起因する。液体コーティング組成物を通って誘導されるワイヤが垂直に配向される場合、これは、各ワイヤの増分が液体コーティング組成物において移動する距離、容器内の液体コーティング組成物の充填レベルまたは流体柱に対応する。
【００２７】
ワイヤは、通常、一般的なリターンプーリーおよびコイルシステムによって液体コーティング組成物を通って誘導される。これに関して、ワイヤ速度またはより詳細には、ワイヤの運搬速度は、例えば０．５〜２００ｍ／分、特に５〜１５０ｍ／分または１０〜１００ｍ／分の範囲である。容器および／またはその容器を通る直線経路に誘導されるワイヤおよびその容器に存在する液体コーティング組成物は、水平もしくは垂直に配向され得るか、または任意の中間の配向であってもよい。特にワイヤが上方の動きの方向を有する垂直配向が好ましい。
【００２８】
金属１から作製され、陰極として配線される基材またはワイヤが金属２で電気めっきされることを可能にする液体コーティング組成物に関する本発明による方法の実施形態（ｉｉ）を参照すると、ワイヤは、例えば、有益には、陰極として配線されるリール上で例えば金属接触によって陰極として配線され得、これによりワイヤのコーティング、すなわち金属２によるワイヤの直接電気めっきが可能となる。短絡を防ぐために、入口開口の縁を形成する材料は非導電性または電流が流れない（ｎｏｎ−ｌｉｖｅ）（電気的に絶縁されている）。これに関して、入口開口の縁を形成する非導電性材料、例えばダイヤモンドまたはルビーの周囲の導電性リングは、対の陽極（ｃｏｕｎｔｅｒ−ａｎｏｄｅ）として配線され得る。例えば、伸線ダイスの外側金属縁は導電性リングとして考慮される。さらにまたは代替として、１つ以上の補助的陽極、例えば、ステンレス鋼またはめっきチタンから作製され、液体コーティング組成物に配置される補助的陽極を使用することが実行可能であり、それを通るワイヤが使用されてもよい。金属２を有する液体コーティング組成物を通るワイヤの電気めっきは、例えば０．００１〜５Ａ、特に０．００１〜１Ａまたは０．００１〜０．２Ａの範囲の電流で、例えば０．２〜２０Ｖの範囲の直流電圧で行われてもよい。これに関して使用される電流密度は、例えば０．０１〜１５０Ａ／ｄｍ２の範囲であってもよい。
【００２９】
金属２から作製されたシース層の厚さ、すなわち、工程（ｅ）において金属１の表面上に直接塗布される元素金属２の層の厚さは、例えば、金属２の単層の厚さから５，０００ｎｍまたは例えば１〜５，０００ｎｍの範囲であり、所望の場合、調節されてもよい。
【００３０】
金属１から作製されたワイヤの上に無電解塗布によって金属２を塗布することができる液体コーティング組成物に関する本発明による方法の実施形態（ｉ）において、金属２から作製されたシース層の厚さは、本質的に以下のパラメーター：液体コーティング組成物の化学組成、工程（ｅ）の間の温度、ワイヤおよび液体コーティング組成物の接触時間によって調節され得る。これに関して、層の厚さは、概して、金属２を形成する液体コーティング組成物の化学組成の濃度を増加させることによって、工程（ｅ）の間に温度を増加させることによって、ならびにワイヤおよび液体コーティング組成物の接触時間を増加させることによって増加し得る。
【００３１】
陰極として配線される金属１から作製された基材および／またはワイヤを金属２で電気めっきすることを可能にする液体コーティング組成物に関する本発明による方法の実施形態（ｉｉ）において、金属２から作製されたシース層の厚さは、本質的に以下のパラメーター：液体コーティング組成物の化学組成、コーティングとして使用されるワイヤおよび液体コーティング組成物の接触時間、電流密度によって調節され得る。これに関して、層の厚さは、概して、液体コーティング組成物中の金属２の塩（複数も含む）の濃度を増加させることによって、陰極として配線されるワイヤおよび液体コーティング組成物の接触時間を増加させることによって、ならびに電流密度を増加させることによって増加し得る。
【００３２】
したがって、本発明による方法の実施形態（ｉ）および（ｉｉ）の両方において、方法の工程（ｅ）は、その工程の間に金属２が金属１のワイヤの表面に元素金属の形態で塗布される工程である。つまり、金属２のシース層は、工程（ｅ）の後の工程においてその元素金属の形態で形成されることを必要としない。
【００３３】
適用可能な場合、洗浄する工程が、例えば浸漬洗浄または噴霧洗浄の形態で工程（ｅ）の完了と工程（ｆ１）および／または（ｆ２）との間に行われ得る。工程（ｅ）において使用される液体コーティング組成物が水性である場合、洗浄媒体として水の使用が有益であり、アルコールおよびアルコール／水混合物が洗浄媒体のさらなる例である。工程（ｅ）において使用される液体コーティング組成物が非水性である場合、通常、洗浄は行われない。
【００３４】
本発明による方法は、工程（ｅ）と（ｆ１）との間および／または工程（ｅ）と（ｆ２）との間に中間のワイヤの巻き取りを必要としない。これに関して、工程（ｅ）と（ｆ１）または（ｆ２）との間に中間のワイヤの巻き取りがない本発明による方法の実施が好ましい実施形態である。本発明による方法は、その最終的な断面積および／またはその最終的な直径を有する円形ワイヤを有する金属１から既に作製されたワイヤ上に金属２から作製されたシース層を塗布する上述の実行可能性によるだけでなく、製造の態様からも特に効果的であるように設計され得る。
【００３５】
工程（ｆ１）の実施形態において、工程（ｅ）においてコーティングされたワイヤ、すなわち、金属２から作製されたシース層の形態のコーティングが提供されたワイヤのみが乾燥される。
【００３６】
工程（ｆ１）による乾燥は、例えば２０〜１５０℃の範囲の温度または炉温で行われ得る。
【００３７】
工程（ｆ１）および／または（ｆ２）の状況において、詳細な説明および請求項において使用される「温度」または「炉温」という用語は、各々、対応する雰囲気の温度を意味すると理解される。
【００３８】
乾燥の間、有機溶媒および／または水は、コーティングされたワイヤおよび／またはそのコーティング、すなわち金属２のシース層から除去される。乾燥は、例えば連続加熱炉、特にチューブ炉において行われ得る。
【００３９】
工程（ａ）において提供される最終的な断面積を含むワイヤおよび／または最終的な直径を含む円形ワイヤに関して工程（ｆ１）を含む本発明による方法の変更の実施により、金属１の接触面と金属２の接触面との間の拡散区画の形成は防がれ得るか、または少なくとも大部分が防がれ得る。
【００４０】
本発明による方法の工程（ｆ２）の実施形態において、工程（ｅ）においてコーティングされたワイヤは熱処理に供される。
【００４１】
工程（ｆ２）による熱処理は、例えば１００〜８００℃の範囲の温度または炉温で行われ得る。
【００４２】
熱処理は、ワイヤおよび／またはそのコーティング、すなわち金属２のシース層が乾燥される温度にワイヤが到達するだけでなく、必要な場合、以下に例示されるように化学的および／または物理的に変化することも意味すると理解される。熱処理は、例えば連続加熱炉、特にチューブ炉で行われ得る。
【００４３】
乾燥もしくは熱処理の目的のために連続加熱炉を通過するワイヤ、またはより詳細には、各ワイヤの増分のスループット時間は、例えば０．００１〜６０秒、特に０．０１〜１０秒または０．０２〜５秒の範囲であり、連続加熱炉の全長およびワイヤが連続加熱炉を通過する速度の関数である。
【００４４】
工程（ｆ２）は、例えば、乾燥だけでなく、金属２によって外装されたワイヤの同時アニーリングも実施され得る。これは、例えば、金属１もしくは金属１の成分の金属２への拡散および／または金属２もしくは金属２の成分の金属１への拡散によるワイヤコアの金属１とワイヤシースの金属２との間の拡散領域の形成が望まれる場合であり得る。この場合、炉温は、例えば１５０〜８００℃の範囲である。したがって、工程（ｆ２）は、例えば、コーティングが、金属１から作製され、陰極として配線されたワイヤを、対応するコーティング組成物からの金属２によって電気めっきすることによって行われる場合に考慮され得る。これに関して、不活性または減少させた炉の雰囲気で作用することは有益であり得る。
【００４５】
工程（ａ）から（ｆ１）および／または（ａ）から（ｆ２）の完了後に得られたコア−シースワイヤは、非常に均質で、厚さが均一であり、機械的損傷の徴候を含まないかまたは本質的に含まない、そのシース層によって特徴付けられ、特にボンドワイヤとしての使用に適している。
【００４６】
金属２から作製されたシース層を備えている金属１から作製されたワイヤの形態の本発明による方法に従って製造したコア−シースワイヤは、直接処理されないか、または直接ボンディングのために使用されず、それは概して慣用の方法で巻き取られ、この形態で処理装置または使用者に送達される。これに関して処理は、特に、引抜、アニーリング、圧延、同じもしくは異なる金属の種類１、同じもしくは異なる金属の種類２または金属１および金属２と異なる金属から作製された１つ以上のさらなる金属シース層の塗布を意味すると理解される。これに関して、特に、本発明による方法の原理を適用しながら、さらなる金属シース層の塗布もまた、行われてもよいことは当業者に即座に想起される。
【実施例】
【００４７】
実施例１（銅コア−パラジウムシースワイヤの製造）
２０μｍの直径を有する４Ｎ銅（９９．９９重量％の銅）から作製された円形ワイヤをアンスプーラ（ｕｎｓｐｏｏｌｅｒ）に固定し、陰極として配線され得る接触ローラに対して誘導した。これに関して、円形ワイヤを、垂直に配置した円筒プラスチック容器（内径４０ｍｍ、長さ１４０ｍｍ）の底に位置付けした入口開口を通して下から導入し、容器を通る直線経路に誘導した。入口開口は、２５μｍの直径を有するオリフィスを含む取り付けられたダイヤモンドを備える従来の引き抜き型（ＢＡＬＬＯＦＦＥＴ製）から構成された。容器はまた、めっきチタンから作製された円形の補助陽極も含んだ。容器から出た後、円形ワイヤを、同じ設計の第２の洗浄容器を通るように同様の方法で誘導した。続いて、円形ワイヤを、６０ｃｍの長さを有し、１３０℃に温度を制御したチューブ炉に通し、スプーラ（ｓｐｏｏｌｅｒ）のスプールに接続した。円形ワイヤの走行方向は底部から上部であり、以下のものが底部から上部まで順に配置されている：接触ローラ、容器１；容器２、チューブ炉、スプーラ。補助陽極を備える下側容器１を、製造業者の指示書に従って、６．５のｐＨ値および１２ｇ／Ｌのパラジウム含有量を有するＰａｌｌｕｎａ（登録商標）ＡＣＦ８００の溶液で縁まで充填した。容器の温度を６０℃に調整した。その上に配置した容器２を洗浄し、水で充填した。接触ローラを直流源の負端子に接続し、一方で、容器１における補助陽極を直流源の正端子に接続した。次いで、スプーラのスイッチを入れ、１５ｍ／分のワイヤ速度に設定した。直流源を１０ｍＡの電流に設定した。
【００４８】
この手段によって、２０ｎｍ厚の均一のパラジウムシース層を有する銅から作製した円形ワイヤを得、それは電子顕微鏡検査に対してほとんど損傷を受けていなかった（パラジウム層において擦り傷なし、亀裂または破断なし）。
【００４９】
実施例２（銅コア−金シースワイヤの製造）
手順は、製造業者の指示書に従って、７．５のｐＨ値および１５ｇ／Ｌの金含有量を有するＡｕｒｕｎａ（登録商標）５５９の溶液を容器１に入れ、コーティングプロセスを７０℃および１５ｍＡの電流で行ったことを除いて実施例１の手順と同様であった。
【００５０】
この手段によって、２０ｎｍ厚の均一の金シース層を有する銅から作製された円形ワイヤが得られ、それは電子顕微鏡検査でほとんど損傷を含まなかった（パラジウム層において擦り傷なし、亀裂または破断なし）。